【事件の表示】
　特許第５８６４５７１号発明「カード用シート」の特許異議申立事件について、次のとおり決定する。
【結　論】
　特許第５８６４５７１号の請求項１ないし７に係る特許を維持する。
【理　由】
第１　手続の経緯  
　特許第５８６４５７１号（以下、「本件特許」という。）に係る特許出願は、平成２４年４月９日（優先権主張　平成２３年６月２１日）を国際出願日とする出願であって、平成２８年１月８日に設定登録がされ、平成２８年２月１７日に特許掲載公報が発行され、平成２８年８月１７日に特許異議申立人山本美映子（以下、「特許異議申立人」という。）により特許異議の申立てがされたものである。  
第２　本件発明  
　特許第５８６４５７１号の請求項１ないし７の特許に係る発明は、それぞれ、その特許請求の範囲の請求項１ないし７に記載された事項により特定されるものであって、次のとおりのものである。  
「【請求項１】
　（Ａ）共重合ポリエステル系樹脂と（Ｂ）芳香族ポリカーボネート系樹脂とのポリマーアロイからなるカード用シートであって、
　前記ポリマーアロイを構成する前記（Ａ）共重合ポリエステル系樹脂は、（ａ）テレフタル酸単位を主とするジカルボン酸単位と（ｂ）１，４−シクロヘキサンジメタノール単位（Ｉ）、及び２，２，４，４−テトラメチルシクロブタン−１，３−ジオール単位（ＩＩ）を主とするグリコール単位とからなり、
　前記１，４−シクロヘキサンジメタノール単位（Ｉ）と２，２，４，４−テトラメチルシクロブタン−１，３−ジオール単位（ＩＩ）との割合が、前記（Ｉ）／前記（ＩＩ）＝８０〜５０／２０〜５０モル％であり、
　前記（Ａ）共重合ポリエステル系樹脂のガラス転移温度が９０℃以上であり、
　更に、前記ポリマーアロイを構成する前記（Ａ）共重合ポリエステル系樹脂と前記（Ｂ）芳香族ポリカーボネート系樹脂との割合が、前記（Ａ）共重合ポリエステル系樹脂２０〜８０質量％、前記（Ｂ）芳香族ポリカーボネート系樹脂８０〜２０質量％であり、
　前記ポリマーアロイ１００質量部に、レーザー光エネルギー吸収体を、０．０００１〜３質量部含ませてなるカード用シート。
【請求項２】
　前記カード用シートの厚みが、５０〜４００μｍからなる請求項１に記載のカード用シート。
【請求項３】
　前記ポリマーアロイ１００質量部に、滑剤として、脂肪酸、脂肪酸エステル、脂肪酸アマイド、及び脂肪酸金属塩から選ばれる少なくとも１種を、０．０１〜３質量部含ませてなる樹脂組成物からなる請求項１又は２に記載のカード用シート。
【請求項４】
　レーザーマーキング用シートとして用いられる請求項１に記載のカード用シート。
【請求項５】
　前記ポリマーアロイ１００質量部に、白色系染料及び／又は白色系顔料を、３質量部以上含ませてなる樹脂組成物からなる請求項１〜３の何れか一項に記載のカード用シート。
【請求項６】
　コア用シートとして用いられる請求項５に記載のカード用シート。
【請求項７】
　前記カード用シートの少なくとも片面が、平均表面粗さ（Ｒａ）０．１〜１０μｍのマット加工が施されている請求項１〜６の何れか一項に記載のカード用シート。」
（請求項１ないし７に係る発明を、それぞれ「本件発明１」ないし「本件発明７」という。）
第３　申立理由の概要  
　特許異議申立人は、証拠として甲第１号証ないし甲第５号証を提出し、請求項１ないし３、５に係る特許は、甲第１号証に記載された発明であって、特許法第２９条第１項３号に該当するから、特許法第１１３条第２号により取り消すべきものである、または、請求項１ないし７に係る発明は甲第１号証に記載された発明及び甲第２号証ないし甲５号証に記載された事項に基づいて当業者が容易になし得た発明であって、特許法第２９条第２項の規定に違反してなされたものであるから、特許法第１１３条第２号により取り消すべきものである旨主張している。 
　甲第１号証　米国特許出願公開２００７／０１０６０５４号明細書（以下、「甲１」という。）
　甲第２号証　特開２００９−７２９９３号公報（以下、「甲２」という。）
　甲第３号証　特開２００９−２７９９０５号公報（以下、「甲３」という。）
　甲第４号証　米国特許出願公開２００５／０１７０９６１号明細書（以下、「甲４」という。）
　甲第５号証　新版高分子辞典、高分子学会編、朝倉書店、ｐ４３５、ｐ４７９、１９９８年１１月２５日、初版第１刷（以下、「甲５」という。）
第４　刊行物の記載  
１　甲１には、インヘレント粘度と高いガラス転移点との特定の組み合わせを有するシクロブタンジオールを含むポリエステル組成物及びそれから製造される物品に関して、次の事項が記載されている。
　また、記載について括弧書きで合議体訳を付した。
（ア）「1 . A polyester composition comprising at least one polyester which comprises: 
(a) a dicarboxylic acid component comprising: 
　i) 70 to 100 mole % of terephthalic acid residues;
　ii) 0 to 30 mole % of aromatic dicarboxylic acid residues having up to 20 carbon atoms; and
　iii) 0 to 10 mole % of aliphatic dicarboxylic acid residues having up to 16 carbon atoms; and
(b) a glycol component comprising: 
　i) 25 to 40 mole % of 2,2,4,4-tetramethyl- cyclobutanediol residues; and
　ii) 60 to 75 mole % of cyclohexanedimethanol residues,
　wherein the total mole % of the dicarboxylic acid component is 100 mole %, and the total mole % of the glycol component is 100 mole %; and
　wherein the inherent viscosity of said polyester is from 0.35 to less than 0.70 dL/g as determined in 60/40 (wuwt) phenol/tetrachloroethane at a concentration of 0.25 g/50 ml at 25℃C.; and wherein said polyester has a Tg from 110 to 200℃.
2 . The composition of any of  claim 1  wherein the glycol component comprises 30 to 40 mole % of 2,2,4,4-tetramethyl-1,3-cyclobutanediol residues and 60 to 70 mole % of 1,4-cyclohexanedimethanol residues.
79 . A film or sheet comprising a polyester composition according to  claim 1 . 
86 . A blend comprising: 
 (a) at least one polyester of  claim 1  in an amount from 5 to 95 weight %; and  (b) at least one polymeric component in an amount from 5 to 95 weight %.  
87 . A blend of  claim 86 , wherein the at least one polymeric component is chosen from at least one of the following: nylons; polyesters other than the polyester of  claim 1;  polyamides; polystyrene; polystyrene copolymers; styrene acrylonitrile copolymers; acrylonitrile butadiene styrene copolymers; poly(methylmethacrylate); acrylic copolymers; poly(ether-imides); polyphenylene oxides, such as poly(2,6-dimethylphenylene oxide); or poly(phenylene oxide)/polystyrene blends; polyphenylene sulfides; polyphenylene sulfide/sulfones; poly(ester-carbonates); polycarbonates; polysulfones; polysulfone ethers; and poly(ether-ketones) of aromatic dihydroxy compounds. 」（特許請求の範囲１、２、７９、８６、８７）
（１  （ａ）ｉ）テレフタル酸残基７０〜１００モル％；
　ｉｉ）炭素数２０以下の芳香族ジカルボン酸残基０〜３０モル％；及び
　ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基２５〜４０モル％；及び
　ｉｉ）シクロヘキサンジメタノール残基６０〜７５モル％
を含むグリコール成分
を含む少なくとも１種のポリエステルを含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５ｄＬ／ｇ〜０．７０ｄＬ／ｇ未満であり且つ前記ポリエステルが１１０〜２００℃のＴｇを有するポリエステル組成物。
２  前記グリコール成分が２，２，４，４−テトラメチル−１，３−シクロブタンジオール残基３０〜４０モル％及び１，４−シクロヘキサンジメタノール残基６０〜７０モル％を含む請求項１に記載の組成物。
７９　請求項１に記載のポリエステル組成物を含んでなるフィルム又はシート
８６  （ａ）５〜９５重量％の量の請求項１に記載の少なくとも１種のポリエステル；及び
（ｂ）５〜９５重量％の量の少なくとも１種のポリマー成分
を含んでなるブレンド。
８７  前記の少なくとも１種のポリマー成分がナイロン；請求項１に記載のポリエステル以外の他のポリエステル；ポリアミド；ポリスチレン；ポリスチレンコポリマー；スチレン・アクリロニトリルコポリマー；アクリロニトリル・ブタジエン・スチレンコポリマー；ポリ（メチルメタクリレート）；アクリルコポリマー；ポリ（エーテル−イミド）；ポリフェニレンオキシド、例えばポリ（２，６−ジメチルフェニレンオキシド）；又はポリ（フェニレンオキシド）／ポリスチレンブレンド；ポリフェニレンスルフィド；ポリフェニレンスルフィド／スルホン；ポリ（エステル−カーボネート）；ポリカーボネート；ポリスルホン；ポリスルホンエーテル；及び芳香族ジヒドロキシ化合物のポリ（エーテル−ケトン）のうち少なくとも１種から選ばれる請求項８６に記載のブレンド。）
（イ）「[0008] It is believed that certain compositions formed from terephthalic acid residues, or an ester thereof, cyclohexanedimethanol residues; and 2,2,4,4-tetramethyl-1,3-cyclobutanediol residues with a certain combination of inherent viscosity and glass transition temperatures are superior to polyesters known in the art and to polycarbonate with respect to one or more of high impact strengths, hydrolytic stability, toughness, chemical resistance, good color and clarity, long crystallization half-times, low ductile to brittle transition temperatures, lower specific gravity and/or thermoformability. These compositions are believed to be similar to polycarbonate in heat resistance and are still processable on the standard industry equipment. 」（段落[0008]）
（テレフタル酸残基又はこれらのエステル、シクロヘキサンジメタノール残基及び２，２，４，４−テトラメチル−１，３−シクロブタンジオール残基から形成され、インヘレント粘度及びガラス転移温度の特定の組合せを有する特定の組成物は、高衝撃強度、加水分解安定性、堅牢、化学薬品耐性、良好な色彩及び透明性、・・・及び／又は熱成形性点で、従来公知のポリエステル及びポリカーボネートよりも優れていると考えられる。これらの組成物は、熱抵抗の点でポリカーボネートと同様であり、標準的な工業設備で加工可能である。）
（ウ）「[1584]・・・ If polycarbonate is used in a blend in the polyester compositions useful in the invention, the blends can be visually clear. However, the polyester compositions useful in the invention also contemplate the exclusion of polycarbonate as well as the inclusion of polycarbonate.
[1585] Polycarbonates useful in the invention may be prepared according to known procedures・・・」（段落[1585]）
（ポリカーボネートをブレンド中に用いる場合は、ブレンドは視覚的に透明であろう。本発明において有用なポリエステル組成物は、ポリカーボネートを含むことと同様にポリカーボネートを含まないことも考慮する。
本発明において有用なポリカーボネートは、公知の方法で調整することができる。）
（エ）「[1592]・・the polyester compositions and the polymer blend compositions containing the polyesters of this invention may also contain from 0.01 to 25% by weight ・・・of the total weight of the polyester composition of common additives,・・・ 」（段落[1592]）
（本発明のポリエステル組成物およびポリマーブレンドは公知の添加剤を、ポリエステル組成物総量に対して０．０１〜２５重量％含んでいてもよく）
（オ）「[1595] Reinforcing materials may be useful in the compositions of this invention. The reinforcing materials may include, but are not limited to, carbon filaments, silicates, mica, clay, talc, titanium dioxide,・・・」（段落[1595]）
（本発明の組成物において補強材は有用であろう。補強材としては、限定されないがカーボンフィラメント、シリケート、マイカ、クレイ、タルク、二酸化チタン等が挙げられる。）
（カ）「[1602] The invention further relates to the film(s) and/or sheet(s) comprising the polyester compositions of the invention. The methods of forming the polyesters into film(s) and/or sheet(s) are well known in the art. Examples of film(s) and/or sheet(s) of the invention including but not limited to extruded film(s) and/or sheet(s), calendered film(s) and/or sheet(s), compression molded film(s) and/or sheet(s), solution casted film(s) and/or sheet(s). Methods of making film and/or sheet include but are not limited to extrusion, calendering, compression molding, and solution casting. 
[1603] Examples of potential articles made from film and/or sheet useful in the invention include, but are not limited, to uniaxially stretched film, biaxially stretched film, shrink film (whether or not uniaxially or biaxially stretched, liquid crystal display film (including but not limited to diffuser sheets, compensation films and protective films), thermoformed sheet, graphic arts film, outdoor signs, skylights, coating(s), coated articles, painted articles, laminates, laminated articles, and/or multiwall films or sheets. 」（段落[1602]、[1603]）
（本発明は、更に、本発明のポリエステル組成物を含むフィルム及び／又はシートに関する。ポリエステルからのフィルム及び／又はシートの形成方法は当業界でよく知られている。本発明のフィルム及び／又はシートの例としては、押出フィルム及び／又はシート、カレンダードフィルム及び／又はシート、圧縮成形フィルム及び／又はシート並びに溶液キャストフィルム及び／又はシートが挙げられるが、これらに限定するものではない。フィルム及び／又はシートの製造方法としては、押出、カレンダリング、圧縮成形及び溶液キャストが挙げられるが、これらに限定するものではない。
  本発明において有用な、フィルム及び／又はシートから製造される可能性のある物品の例としては、一軸伸張フィルム、二軸伸張フィルム、収縮フィルム（一軸又は二軸伸張されていてもいなくても）、液晶ディスプレイフィルム（拡散板、補償フィルム及び保護フィルムを含むが、これらに限定するものではない）、熱成形シート、グラフィックアートフィルム、屋外サイン（屋外看板又は屋外標識）、天窓、コーティング、被覆物品、塗装物品、積層品、ラミネート加工品、及び／又は多層フィルム若しくはシートが挙げられるが、これらに限定するものではない。）
２　甲２には、カード用オーバーシートに関して、次の事項が記載されている。
（キ）「【請求項１】
　スキン層とコア層を有し、共押出法により積層される少なくとも３層のシートから形成されるカード用オーバーシートであって、
　前記３層シートの両最外層であるスキン層が、［Ａ−１］テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、かつ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂１００質量部に対して、脂肪酸エステル、脂肪酸アミド、脂肪酸金属塩から選ばれる少なくとも１種の滑剤を０．０１〜３質量部含んでなる実質的に非結晶性の芳香族ポリエステル系樹脂組成物からなり、エネルギー吸収体であるカーボンブラックを０．０００１〜３質量部、又は、カーボンブラックと平均粒子径１００ｎｍ未満の金属酸化物、金属硫化物、金属炭酸塩及び金属ケイ酸塩から選ばれた少なくとも１種との混合物の配合量が０．０００１〜６質量部であり、
　更に、前記３層シートの全厚さが５０〜１５０μｍからなり、かつ、前記コア層の厚さの、前記３層シートの全厚さに対して占める割合が２５％以上、７５％未満からなる、カード用オーバーシート。」（請求項１）
（ク）「本発明は上記問題点を解決すべくなされたものであり、オーバーシートへのレーザーマーキング性に優れ、かつ、生地色と印字部とのコントラストが高く、鮮明な文字、記号、画像が得られるとともに、さらには、カードの積層工程におけるシートの搬送性、熱プレス後の金型からの離型性、耐熱性、折り曲げ性、透明性を兼ね揃えたカード用オーバーシートを提供することにある。」（段落【０００７】）
３　甲３には、レーザーマーキング用多層シートに関して、次の事項が記載されている。
（ケ）「【請求項１】
　多層シートＡと多層シートＢを積層してなるレーザーマーキング多層シートであって、
　前記多層シートＡは、スキン層とコア層を有し、共押出法により積層される少なくとも３層のシートから形成される透明レーザーマーキング多層シートであって、
　前記多層シートＡの両最外層であるスキン層が、テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、かつ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂１００質量部に対して、脂肪酸エステル、脂肪酸アミド、脂肪酸金属塩から選ばれる少なくとも１種の滑剤を０．０１〜３質量部含んでなる実質的に非結晶性の芳香族ポリエステル系樹脂組成物からなるとともに、
　前記多層シートＡのコア層が、ポリカーボネート樹脂１００質量部に対して、エネルギー吸収体であるカーボンブラックを０．０００１〜３質量部、又は、カーボンブラックを０．０００１〜３質量部と平均粒子径１５０ｎｍ未満の金属酸化物、金属硫化物、金属炭酸塩及び金属ケイ酸塩から選ばれた少なくとも１種を０〜６質量部との混合物を含んでなるポリカーボネート系樹脂組成物からなり、
　更に、前記多層シートＡの全厚さが５０〜１５０μｍからなり、かつ、前記コア層の厚さの、前記多層シートＡの全厚さに対して占める割合が３５％以上、８５％未満からなる多層シートであり、
　前記多層シートＢは、スキン層とコア層を有し、共押出法により積層される少なくとも３層のシートから形成される着色レーザーマーキング多層シートであって、
　前記多層シートＢの両最外層であるスキン層が、テレフタル酸単位を主とするジカルボン酸単位とエチレングリコール単位（Ｉ）、及び、１，４−シクロヘキサンジメタノール単位（ＩＩ）を主とするグリコール単位からなるポリエステルであって、かつ、エチレングリコール単位（Ｉ）と１，４−シクロヘキサンジメタノール単位（ＩＩ）とが、（Ｉ）／（ＩＩ）＝９０〜３０／１０〜７０モル％である共重合ポリエステル樹脂１００質量部に対して、脂肪酸エステル、脂肪酸アミド、脂肪酸金属塩から選ばれる少なくとも１種の滑剤を０〜３質量部含んでなる実質的に非結晶性の芳香族ポリエステル系樹脂組成物からなるとともに、
　前記多層シートＢのコア層が、ポリカーボネート樹脂１００質量部に対して、エネルギー吸収体であるカーボンブラックを０．０００１〜３質量部、又は、カーボンブラックを０．０００１〜３質量部と金属酸化物、金属硫化物、金属炭酸塩及び金属ケイ酸塩から選ばれた少なくとも１種を０〜６質量部との混合物及び着色系無機顔料を１質量部以上含んでなるポリカーボネート系樹脂組成物からなり、
　更に、前記多層シートＢの全厚さが５０〜２５０μｍからなり、かつ、前記コア層の厚さの、前記多層シートＢの全厚さに対して占める割合が３５％以上、８５％未満からなる多層シートであるレーザーマーキング多層シート。」（請求項１）
（コ）「本発明は上記問題点を解決すべくなされたものであり、レーザーマーキング性に優れ、かつ、生地色と印字部とのコントラストが高く、鮮明な文字、記号、画像が得られるとともに、多層シートの積層工程における加熱融着性に優れ、更には、シートの搬送性、熱プレス後の金型からの離型性、耐熱性、折り曲げ性を兼ね揃えたレーザーマーキング多層シートを提供することにある。とりわけ、改竄防止、偽造防止に優れている。」（段落【００１１】）
４　甲４には、情報記録表示カード、それを用いる画像処理方法と画像処理装置に関して、次の事項が記載されている。
　また、記載について括弧書きで合議体訳を付した。
（タ）「1 . An information recording-displaying card, comprising: 
a core sheet; and
an over sheet bonded to the core sheet, 
 wherein the over sheet comprises:
 a support which comprises an amorphous polyester resin, and
 a reversible thermosensitive recording layer disposed on the support, 
  wherein the reversible thermosensitive recording layer comprises:
  an electron-donating coloring compound, and
  an electron-accepting compound,
wherein the reversible thermosensitive recording layer is capable of forming a coloring state and a decolorizing state, with a difference in at least one of the following: 
 a heating temperature, and
 a cooling rate after a heating, and
wherein the over sheet is embossable in an upper portion thereof, functions as an image displaying section, and meets the following condition (A), condition (B) and condition (C):  
condition (A) (the over sheet's upper limit temperature for erasing-30℃.)＞(the over sheet's temperature of a storage elasticity E' (1.0 E+08) Pa),
condition (B) 10 μm or less of a surface waviness, and
condition (C) 1.0 E+02 Pa≦(the storage elasticity E' of the reversible thermosensitive over sheet at 180℃.)≦5.0 E+07 Pa. 」（請求項１）
（コアシートおよび当該コアシートに接着したオーバーシートを含む情報記録表示カードであって、
　当該オーバーシートは、非晶質ポリエステル樹脂含む支持体および当該支持体上に設けられた感熱性可逆記録層を含み、
　当該感熱性可逆記録層は、電子供与性着色化合物および電子受容性化合物を含み、かつ少なくとも以下に示す差違によって着色状態および脱色状態を形成でき：
　加熱温度、
　加熱後の冷却速度、
　前記オーバーシートは上部がエンボス加工可能であり、像表示部として機能し、さらに以下の条件（Ａ）、（Ｂ）、（Ｃ）を満たす：
　条件（Ａ）：［オーバーシートの像消去温度の上限−３０℃］＞［オーバーシートの貯蔵弾性率Ｅ’（１．０Ｅ＋０８）のときの温度］
　条件（Ｂ）：表面うねりが１０μｍ以下
　条件（Ｃ）：１．０Ｅ＋０２Ｐａ≦感熱性可逆記録層の１８０℃での貯蔵弾性率Ｅ’≦５．０Ｅ＋０７Ｐａ）
５　甲５には、ポリマーアロイ、離型剤に関して、次の事項が記載されている。
（チ）
「
」（４３５頁）
（ツ）
「
」（４７９頁）
第５　対比・判断  
１　甲１に記載された発明  
　甲１には、上記第４　１（ア）、（ウ）ないし（カ）からみて次の発明（以下、「甲１発明」という。）が記載されているものと認められる。 
「（ａ）ｉ）テレフタル酸残基７０〜１００モル％；
ｉｉ）炭素数２０以下の芳香族ジカルボン酸残基０〜３０モル％；及び
ｉｉｉ）炭素数１６以下の脂肪族ジカルボン酸残基０〜１０モル％
を含むジカルボン酸成分；並びに
（ｂ）ｉ）２，２，４，４−テトラメチル−１，３−シクロブタンジオール残基３０〜４０モル％；及び
ｉｉ）１，４−シクロヘキサンジメタノール残基６０〜７０モル％
を含むグリコール成分
を含む少なくとも１種のポリエステルを含んでなり（ここで前記ジカルボン酸成分の総モル％は１００モル％であり且つ前記グリコール成分の総モル％は１００モル％である）、前記ポリエステルのインヘレント粘度が、６０／４０（ｗｔ／ｗｔ）フェノール／テトラクロロエタン中で０．２５ｇ／５０ｍｌの濃度において２５℃で測定した場合に、０．３５ｄＬ／ｇ〜０．７０ｄＬ／ｇ未満であり且つ前記ポリエステルが１１０〜２００℃のＴｇを有するポリエステル組成物を含み、
（ａ）５〜９５重量％の量の少なくとも１種の上記ポリエステル；及び
（ｂ）５〜９５重量％の量のポリカーボネートを含んでなるブレンドを含んでなるフィルム又はシートであって、
カーボンフィラメント、シリケート、マイカ、タルクまたは二酸化チタンをポリエステル組成物総量に対して０．０１〜２５重量％含んでいるフィルム又はシート。」
２　本件発明１について  
ア　対比  
　本件発明１と甲１発明とを対比する。
　甲１発明の「ポリエステル」は、本件発明１の「共重合ポリエステル系樹脂」に相当し、同様に「ポリカーボネート」は「ポリカーボネート系樹脂」に、「テレフタル酸残基」は「テレフタル酸単位」に、「２，２，４，４−テトラメチル−１，３−シクロブタンジオール残基」は「２，２，４，４−テトラメチルシクロブタン−１，３−ジオール単位（ＩＩ）」に、「１，４−シクロヘキサンジメタノール残基」は「１，４−シクロヘキサンジメタノール単位（Ｉ）」に、「フィルム又はシート」は「シート」に、それぞれ相当する。 
　そして、共重合ポリエステル系樹脂とポリカーボネート系樹脂の割合、（Ｉ）／（ＩＩ）の割合、共重合ポリエステル系樹脂のガラス転移温度（Ｔｇ）について、甲１発明と本件発明１とは重複一致している。
　以上の点からみて、本件発明１と甲１発明とは、  
［一致点］  
「（Ａ）共重合ポリエステル系樹脂と（Ｂ）ポリカーボネート系樹脂とからなるシートであって、
　前記（Ａ）共重合ポリエステル系樹脂は、（ａ）テレフタル酸単位を主とするジカルボン酸単位と（ｂ）１，４−シクロヘキサンジメタノール単位（Ｉ）、及び２，２，４，４−テトラメチルシクロブタン−１，３−ジオール単位（ＩＩ）を主とするグリコール単位とからなり、
　前記１，４−シクロヘキサンジメタノール単位（Ｉ）と２，２，４，４−テトラメチルシクロブタン−１，３−ジオール単位（ＩＩ）との割合が、前記（Ｉ）／前記（ＩＩ）＝８０〜５０／２０〜５０モル％であり、
　前記（Ａ）共重合ポリエステル系樹脂のガラス転移温度が９０℃以上であり、
　更に、前記（Ａ）共重合ポリエステル系樹脂と前記（Ｂ）ポリカーボネート系樹脂との割合が、前記（Ａ）共重合ポリエステル系樹脂２０〜８０質量％、前記（Ｂ）ポリカーボネート系樹脂８０〜２０質量％である、シート。」  
である点で一致し、  
　次の点で相違する。  
　［相違点１］  
　用途に関し、本件発明１では、カード用であると特定するのに対して、甲１発明ではそのような特定がない点。  
　［相違点２］  
　ポリカーボネート系樹脂に関し、本件発明１では、芳香族ポリカーボネート系樹脂であると特定するのに対して、甲１発明ではそのような特定がない点。  
　［相違点３］  
　共重合ポリエステル系樹脂とポリカーボネート系樹脂の状態に関し、本件発明１では、ポリマーアロイであると特定するのに対して、甲１発明ではブレンドである点。
　［相違点４］ 
　添加剤に関し、本件発明１では、レーザー光エネルギー吸収体であると特定するのに対して、甲１発明ではカーボンフィラメント、シリケート、マイカ、タルクまたは二酸化チタンである点。
イ　判断  
　相違点１について
　甲１には、上記第４　１（カ）に多層フィルム、多層シートが伸張フィルム等他の用途と並んで記載されるものの、多層フィルム、多層シートはシートの構造を特定するものであって、その使用形態が特定されるものでなく、また、甲１には上記第４　１（カ）に高衝撃強度、熱抵抗等の物性についての記載があるものの、それらの物性と記載される用途とを合わせても、カード用シートとすることが直ちに導かれるものでもない。
　そうすると、フィルム、シートの用途について、甲１にはクレジットカード、ＥＴＣカード等のプラスチックカード用のシートとすることの記載、示唆はないというべきである。
　さらに、甲２ないし甲４には非晶質ポリエステル系樹脂からなるカード用シートが記載されるものの、甲１発明において、甲２ないし甲４に記載される用途へ適用することの動機付けは何ら見い出せない。
　よって、相違点２ないし４について詳細に検討するまでもなく、本件発明１は、甲１発明ではなく、また、甲１発明及び甲２ないし甲５に記載された事項に基づいて当業者が容易に発明をすることができたものではない。
３　本件発明２ないし７について
　本件発明２、３及び５は、いずれも請求項１に係る発明を更に減縮したものであるから、上記本件発明１についての判断と同様の理由により、甲１発明ではない。
　また、本件発明２ないし７は、いずれも請求項１に係る発明を更に減縮したものであるから、上記本件発明１についての判断と同様の理由により、甲１発明及び甲２ないし甲５に記載された事項に基づいて当業者が容易に発明をすることができたものではない。
４　まとめ  
　以上のとおり、本件発明１ないし３、５は、甲１発明ではない。また、本件発明１ないし７は、甲１発明及び甲２ないし甲５に記載の事項に基づいて、当業者が容易に発明をすることができたものではない。  
第６　むすび  
　したがって、特許異議申立ての理由及び証拠によっては、請求項１ないし７に係る特許を取り消すことはできない。　  
　また、他に請求項１ないし７に係る特許を取り消すべき理由を発見しない。  
　よって、結論のとおり決定する。 
【異議決定日】
平成２８年１１月９日（２０１６．１１．９）